СПОСОБ МАЛОШЛАКОВОЙ ДОМЕННОЙ ПЛАВКИ НА МАГНЕЗИАЛЬНЫХ ШЛАКАХ
METHOD OF LOW-SLAG DOMAIN MELTING ON MAGNESIUM SLAGS

Способ малошлаковой доменной плавки на магнезиальных шлаках
Изобретение относится к области черной металлургии, а именно к производству чугуна в доменных печах.
Известен способ доменной плавки на магнезиально-глиноземистых шлаках с определенным содержанием оксидов алюминия и магния, в котором шлаки нагревают на 200-300°С выше температуры плавления [Патент SU №981363, МПК С21В 5/02, 1982].
Недостаток данного способа заключается в перерасходе кокса на плавку и газа на отопление воздухонагревателей.
2
3
2
2
3
2
Наиболее близким к заявляемому изобретению по технологической сущности является способ доменной плавки на магнезиально-глиноземистых шлаках с содержанием AlO и MgO от 5 до 20% каждого, включающий загрузку шихты, вдувание высокотемпературного комбинированного дутья с использованием глиноземистых и магнезиальных добавок. Железорудную шихту формируют с кремниевым модулем SiO/AlO в пределах 2,2-2,5 и с магнезиальным показателем MgO/(CaO+MgO) в пределах 0,30-0,35, при пониженной основности шлака CaO/SiO, равной 0,78-0,92 [Патент RU №2350658, МПК С21В 5/04, 2009].
Недостатком способа является то, что предлагаемый ввод в шихту глинозема снижает содержание в ней железа и тем самым ухудшает технико-экономические показатели плавки. Способ по основным защищаемым параметрам не является универсальным, в нем не отражена современная тенденция специфики малошлаковой технологии доменной плавки с использованием низкокремнистых окатышей и ее связь с качеством кокса. Это ограничивает потенциальное уменьшение расхода кокса, снижение содержания серы и кремния в чугуне.
Технический результат изобретения заключается в получении чугуна с ограниченным (пониженным) содержанием серы и кремния, а также в снижении расхода кокса на плавку.
Указанный технический результат достигается тем, что в способе малошлаковой доменной плавки на магнезиальных шлаках чугуна с ограниченным содержанием серы и кремния, включающем загрузку в доменную печь кокса с определением его горячей прочности, шихты, содержащей в железорудной части офлюсованный магнезиальный агломерат и низкокремнистые окатыши и шлакообразующие, проплавку шихты с получением чугуна и конечного шлака, в котором при отклонении показателя горячей прочности кокса на 2% и более от заданного исходного значения, соответствующего заданному исходному выходу шлака, согласно изобретению текущий выход шлака задают, исходя из зависимости:
т
и
ш
т
и
Ш=Ш-k×(CSR-CSR),
где:
т
Ш - текущий выход конечного шлака, кг/т чугуна;
и
Ш - заданный исходный выход шлака, равный 250 кг/т чугуна;
ш
k=5 - размерный коэффициент, кг/т чугуна;
т
CSR - текущее значение показателя горячей прочности кокса, %;
и
CSR - заданное исходное значение показателя горячей прочности кокса, 51%,
2
а полную основность шлака (CaO+MgO)/SiO изменяют на 0,02 обратно пропорционально на каждые 10 кг/т чугуна изменения выхода конечного шлака.
2
Кроме того, соотношение MgO/SiO в конечном шлаке поддерживают в пределах 0,28-0,58.
Сущность изобретения заключается в следующем.
3
Значения параметров заявляемого способа определены на основании имеющегося практического опыта малошлаковой доменной плавки и опытной плавки, проведенной на доменной печи объемом 5580 м ПАО «Северсталь».
и
и
Малошлаковая плавка характеризуется, в первую очередь, низким выходом шлака. В мировой практике доменного производства выход шлака изменяется в широком диапазоне 160-480 кг/т чугуна. Доменный процесс с выходом шлака менее 300 кг/т чугуна принято считать малошлаковой технологией. В реальных условиях при наличии агломерата в шихте нижний предел выхода шлака на доменных печах ограничивается величиной 200 кг/т чугуна, поэтому для выбора величины заданного исходного выхода конечного шлака (Ш) практический диапазон был принят равным 200-300 кг/т чугуна, а величина Ш - равной 250 кг/т чугуна, что соответствует среднему значению указанного диапазона.
Опытная плавка проводилась с использованием в шихте агломерата и кокса собственного производства и окатышей Костомукшского ГОКа, а также конвертерного шлака. В различные периоды опытной плавки использовали офлюсованный магнезиальный агломерат из смеси концентратов Ковдорского и Оленегорского ГОКов, низкокремнистые окатыши, кокс с показателями горячей прочности (CSR) в пределах 43-61%. Результаты опытной плавки сопоставлялись с показателями работы доменной печи в штатном (базовом) режиме, когда применялись рядовые офлюсованные окатыши. Химический состав используемых железорудных материалов приведен в таблице 1.
т
Опытная плавка состояла из 10 условно выделенных периодов, характеризовавшихся, в первую очередь, изменением текущего значения показателя горячей прочности кокса CSR.
В таблице 2 приведены значения параметров заявляемого способа в различные периоды опытной плавки и в штатном (базовом) режиме работы доменной печи, а также основные показатели доменной плавки, которые использовались для выбора и обоснования рациональных значений заявляемого способа.
и
и
В качестве заданного исходного значения показателя горячей прочности кокса (CSR) на период проведения опытной плавки было принято округленное среднее значение этой величины CSR=51,0%, полученное по результатам обработки выборки значений этого показателя, сформированной в течение заданного периода (3 месяца) работы доменной печи в штатном (базовом) режиме.
т
Как следует из данных, приведенных в таблице 2, в соответствии с заявляемым способом текущий выход конечного шлака (Ш) в период опытной плавки задавался, исходя из зависимости:
т
и
ш
т
и
Ш=Ш-k×(CSR-CSR),
где:
т
Ш - текущий выход конечного шлака, кг/т чугуна;
и
Ш=250 - заданный исходный выход шлака, кг/т чугуна;
ш
k=5 - размерный коэффициент, кг/т чугуна;
т
CSR - текущее значение показателя горячей прочности кокса, %;
и
CSR - заданное исходное значение показателя горячей прочности кокса, %,
т
Например, в третьем периоде, при уменьшении текущего значения показателя горячей прочности кокса CSR до 48% задаваемый текущий выход конечного шлака составил:
т
и
ш
т
и
Ш=Ш-k×(CSR-CSR)=250-5×(48-51)=265 кг/т чугуна.
т
т
и
т
и
т
и
Аналогично, в соответствии с предложенной зависимостью, задавалась величина текущего выхода конечного шлака (Ш) в остальных периодах при отклонении величины текущего значения показателя горячей прочности кокса (CSR) по отношению к заданному исходному значению показателя горячей прочности кокса (CSR) на 2% и более. В седьмом периоде, где величина CSR отличалась по отношению к CSR на 1%, в соответствии с условиями заявляемого способа величина Ш принималась и задавалась равной Ш=250 кг/т чугуна.
2
2
2
При проведении опытной плавки также в соответствии с заявляемым способом полная основность шлака (СаО+MgO)/SiO изменялась на 0,02 обратно пропорционально каждым 10 кг/т чугуна изменения выхода шлака. В качестве базового значения (СаО+MgO)/SiO на период опытной плавки принято (СаО+MgO)/SiO=1,32, что соответствует среднему значению, полученному по результатам обработки выборки значений этого показателя, сформированной в течение заданного периода (3 месяца) работы доменной печи в штатном (базовом) режиме.
т
и
т
и
Например, при увеличении в четвертом периоде текущего выхода конечного шлака (Ш) на 40 кг/т чугуна по отношению к заданному исходному выходу шлака (Ш) (Ш-Ш=290-250=40 кг/т чугуна), полная основность конечного шлака была уменьшена на 0,02×40/10=0,08. При этом шаг изменения выбран равным 0,02, поскольку меньшие изменения в общепринятой технологической практике считаются труднореализуемыми и малозначимыми для оперативного управления процессом.
2
2
2
2
Как следует из приведенных в таблице 2 данных, при проведении опытной плавки по заявляемому способу технико-экономические показатели процесса выплавки чугуна в целом (средние значения) существенно улучшились по отношению к периоду работы доменной печи в штатном (базовом) режиме: производительность доменной печи увеличилась на 4,4%, удельный расход кокса снизился на 8 кг/т чугуна с одновременным улучшением качества чугуна - среднее содержание серы в нем снизилось с 0,026 до 0,024. Полученные в процессе опытной плавки результаты позволили определить рациональные пределы изменения отношения MgO/SiO. Значения отношения MgO/SiO в четвертом (0,28) и десятом (0,58) периодах опытной плавки соответствуют граничному, принятому на ПАО «Северсталь», содержанию серы в чугуне - 0,030% (таблица 2). При значениях отношения MgO/SiO менее 0,28 (0,26 в шестом периоде) и более 0,58 (0,60 в девятом периоде) содержание серы в чугуне составляло 0,032% и 0,037%, соответственно, что превышает уровень установленного технологической инструкцией ограничения, указанного выше. Таким образом, исходя из полученных в процессе опытной плавки результатов, для обеспечения требуемого качества чугуна рациональный диапазон изменения отношения MgO/SiO равен 0,28-0,58.